(57)【要約】　　　（修正有）【課題】有価文書および有価文書を作成するためのスタンピングフォイルを提供する。【解決手段】磁性層（１６）と、三次元的表面構造（３２）を有する構造層（１８）とを備えた装飾的要素を少なくとも一方の表面に担持した、銀行券、クレジットカード、身分証明書、定期券を含む有価文書において、新規な光学的印象を与えるようにするまた、有価文書作成用スタンピングフォイル（２０）に設けた、可視光の波長範囲において可視でありかつ光学的回折を生じない三次元的表面構造（３２）は、０．８μｍから１０μｍまでの粗面深さを有する。【選択図】　　　　　図２
0003097077.tif 000002
【実用新案登録請求の範囲】
【請求項１】
磁化可能な粒子を結合剤中に拡散させた磁性層（１６）と、三次元的表面構造（３２）を有する構造層（１８）とを備えた装飾的要素（１４）を少なくとも一方の表面に担持した、銀行券、クレジットカード、身分証明書、定期券を含む有価文書であって、前記構造層（１８）は前記磁性層（１６）を覆い、前記三次元的表面構造（３２）は非磁化性の光学的高屈折率層または反射層（３４）を形成し、該光学的高屈折率層または反射層（３４）と前記磁性層（１６）との間には、前記磁化可能な粒子が前記光学的高屈折率層または反射層（３４）に作用するのを防止するためのバリヤー層（３８）が随意的に設けられてなる有価文書において、
可視光の波長範囲において可視でありかつ光学的回折を生じない構造を提供するための、前記構造層（１８）の前記三次元的表面構造（３２）が、０．８μｍから１０μｍまでの粗面深さ（Ｔ）を有することを特徴とする有価文書。
【請求項２】
前記光学的高屈折率層（３４）が、少なくとも１種類の金属酸化物および／または金属硫化物を含むことを特徴とする請求項１記載の有価文書。
【請求項３】
前記光学的高屈折率層（３４）が、硫化亜鉛（ＺｎＳＸ）および／または酸化チタン（ＴｉＯＸ）および／または酸化ケイ素（ＳｉＯＸ）を含むことを特徴とする請求項１記載の有価文書。
【請求項４】
前記反射層（３４）が金属層であることを特徴とする請求項１記載の有価文書。
【請求項５】
前記反射層（３４）が、クロム、アルミニウム、銅、銀、金のいずれか、またはこれら金属の少なくとも二種類の合金で形成されていることを特徴とする請求項４記載の有価文書。
【請求項６】
前記バリヤー層（３８）が、無機顔料を添加された有機ポリマー層であることを特徴とする請求項１記載の有価文書。
【請求項７】
前記バリヤー層（３８）が、０．５μｍから５μｍまでの、好ましくは０．６μｍから１μｍまでの厚さを有することを特徴とする請求項６記載の有価文書。
【請求項８】
前記磁性層（１６）の磁化可能な粒子が、γ−Ｆｅ２Ｏ３および／またはフェライトを含むことを特徴とする請求項１記載の有価文書。
【請求項９】
請求項１から９までのいずれか一つに記載された有価文書（１０）を作成するための、ホットスタンピングフォイルを含むスタンピングフォイルであって、キャリヤーフォイル（２２）と、該キャリヤーフォイル（２２）から剥がすことが可能でかつ該キャリヤーフォイル（２２）から出発する転写層（２４）とを備え、該転写層（２４）は構造層（１８）として少なくとも１層の透明ラッカー層（２８，２８’，２８”）を有し、前記構造層（１８）は、前記キャリヤーフォイル（２２）から遠い側の表面に三次元的表面構造（３２）を有し、前記構造層（１８）の前記三次元的表面構造（３２）上には非磁化性の光学的高屈折率層または反射層（３４）が配置され、磁化可能な粒子が結合剤中に分散された磁性層（１６）と、サブストレートに固定する機能を果たす接着性層（４２）とを有し、前記高屈折率層または反射層（３４）と前記磁性層（１６）との間には、前記磁化可能な粒子が前記高屈折率層または反射層（３４）に作用するのを防止するためのバリヤー層（３８）が随意的に設けられてなるスタンピングフォイルにおいて、
可視光の波長範囲において可視でありかつ光学的回折を生じない構造を提供するための、前記構造層（１８）の前記三次元的表面構造（３２）が、０．８μｍから１０μｍまでの粗面深さ（Ｔ）を有することを特徴とするスタンピングフォイル。
【請求項１０】
前記光学的高屈折率層（３４）が、少なくとも１種類の金属酸化物および／または金属硫化物を含むことを特徴とする請求項９記載のスタンピングフォイル。
【請求項１１】
前記光学的高屈折率層（３４）が、硫化亜鉛（ＺｎＳＸ）および／または酸化チタン（ＴｉＯＸ）および／または酸化ケイ素（ＳｉＯＸ）を含むことを特徴とする請求項１０記載のスタンピングフォイル。
【請求項１２】
前記反射層（３４）が金属層であることを特徴とする請求項９記載のスタンピングフォイル。
【請求項１３】
前記反射層（３４）が、クロム、アルミニウム、銅、銀、金のいずれか、またはこれら金属の少なくとも二種類の合金により形成されていることを特徴とする請求項１２記載のスタンピングフォイル。
【請求項１４】
前記金属層が真空中で、好ましくは電子ビーム蒸着によって前記透明な構造層（１８）の前記三次元的表面構造（３２）上に施されることを特徴とする請求項１２または１３記載のスタンピングフォイル。
【請求項１５】
前記バリヤー層（３８）が、無機顔料を添加された有機ポリマー層であることを特徴とする請求項９記載のスタンピングフォイル。
【請求項１６】
前記バリヤー層（３８）が、０．５μｍから５μｍまでの、好ましくは０．６μｍから１μｍまでの厚さを有することを特徴とする請求項１５記載のスタンピングフォイル。
【請求項１７】
前記透明な構造層（１８）と前記バリヤー層（３８）との間に接着剤層（３６）が設けられていることを特徴とする請求項９記載のスタンピングフォイル。
【請求項１８】
少なくとも２層の透明ラッカー層（２８，２８’，２８”）が設けられ、そのうちの前記キャリヤーフォイル（２２）近傍のラッカー層（２８）が高い耐磨耗性を有することを特徴とする請求項９記載のスタンピングフォイル。
【請求項１９】
一つのラッカー層（２８’）には、隣接する透明ラッカー層（２８”）に面する表面に部分的に印刷が施されていることを特徴とする請求項１８記載のスタンピングフォイル。
【請求項２０】
前記磁性層（１６）の磁化可能な粒子が、γ−Ｆｅ２Ｏ３および／またはフェライトを含むことを特徴とする請求項９記載のスタンピングフォイル。
【考案の詳細な説明】
【０００１】
【考案の属する技術分野】
本考案は、磁化可能な粒子を結合剤中に拡散させた磁性層と、三次元的表面構造を有する構造層とを備えた装飾的要素を少なくとも一方の表面に担持した有価文書、特に銀行券、クレジットカード、身分証明書、定期券に関するものであり、上記構造層は、上記磁性層を覆い、上記三次元的表面構造は、非磁化性の光学的高屈折率層または反射層を形成し、この光学的高屈折率層または反射層と上記磁性層との間には、前記磁化可能な粒子が上記光学的高屈折率層または反射層に作用するのを防止するためのバリヤー層が随意的に設けられている。本考案はさらに、上述のような有価文書を作成するためのスタンピングフォイル（押箔）、特にホットスタンピングフォイルに関するものであって、キャリヤーフォイルと、このキャリヤーフォイルから剥がすことが可能でかつこのキャリヤーフォイル（支持体）から出発する転写層とを備え、この転写層は、構造層として少なくとも１層の透明ラッカー層を有し、この構造層は、上記キャリヤーフォイルから遠い側の表面に三次元的表面構造を有し、上記構造層の三次元的表面構造上には非磁化性の光学的高屈折率層または反射層が配置され、磁化可能な粒子が結合剤中に分散された磁性層と、サブストレートに固定する機能を果たす接着性層とを有し、上記光学的高屈折率層または反射層と上記磁性層との間には、上記磁化可能な粒子が上記光学的高屈折率層または反射層に作用するのを防止するためのバリヤー層が随意的に設けられる。
【０００２】
【従来の技術】
このような有価文書、およびこのような有価文書を作成するためのスタンピングフォイル、特にホットスタンピングフォイルは、例えば特許文献１または特許文献２から公知である。上記光学的高屈折率層または反射層は金属層で形成される。三次元的表面構造は、ホログラムによって、またはコンピュータで生成される回折構造、干渉層、回折格子によって形成される。これは、構造層の三次元的表面構造の深さが可視光の波長λの最大λ／２であることを意味する。
【０００３】
特許文献３には、透明なポリエステルキャリヤー上にホログラム画像がスタンプまたはエンボスされた有価文書およびその作成方法が開示されている。上記透明なポリエステルキャリヤーは、酸化鉄からなる磁気ストリップを覆うホログラム画像を備えている。ホログラム画像を伴った磁気ストリップはサブストレート上に添着される。次いで透明なポリエステルキャリヤーはサブストレートから剥がされる。
【０００４】
特許文献４には、ホットスタンピングフォイルが開示されており、このホットスタンピングフォイルは、キャリヤーフォイルと、カバーラッカー層と、接着性層と、キャリヤーフォイルとカバーラッカー層との間の別離剤層と、カバーラッカー層のキャリヤーフォイルから遠い側の表面に施された金属層と、上記接着性層のキャリヤーフォイル側に面する表面上の接着剤層とを備えており、上記カバーラッカー層は透明で、かつキャリヤーフォイルから遠い側の表面には三次元的模様が施されている。この場合、上記三次元的模様はブラッシングで形成することができる。これによって、例えば金属板等における「ロゼッタ模様」形成として知られている模様形成が可能になる。この周知の模様は、同心的に描かれた多数の密接した円形リブまたは円形溝によって形成される円形領域を含む。いずれの場合も、あたかも表面が回転ブラシで部分的に加工されたような印象を与える。長さ方向に延びた模様は、直線的ブラッシングで可能になる。このような模様形成は複製ローラを用いることによって行なうことができる。
【０００５】
特許文献５には、磁性層と、光学的回折効果を有する構造、特にホログラムを備えた層とを有するスタンピングフォイル、特にホットスタンピングフォイルが記載されている。さらにこの公知のスタンピングフォイルは、書き込み可能な署名層を備えることができ、使用状態で表面を形成し、かつ光学的回折効果を備えた構造の認識を可能にする。
【０００６】
【特許文献１】
米国特許第５，３８３，６８７号明細書
【０００７】
【特許文献２】
特開平６−６４３７５号公報
【０００８】
【特許文献３】
米国特許第４，６８４，７９５号明細書
【０００９】
【特許文献４】
ドイツ特許公開第２６　４９　４７９号明細書
【００１０】
【特許文献５】
ドイツ特許第３４　２２　９１０号明細書
【００１１】
【考案が解決しようとする課題】
本考案の目的は、有価文書、およびかかる有価文書を作成するための、明細書の冒頭に記載した種類のスタンピングフォイルを提供することにあり、これらは、容易に効果が得られ、有価文書に対して新規な光学的印象を与えるものである。
【００１２】
【課題を解決するための手段および効果】
本考案による有価文書の場合、可視光の波長範囲において可視でありかつ光学的回折を生じない構造を提供するための、上記構造層の三次元的表面構造が、約０．８μｍと約１０μｍとの間の粗面深さを有することによって上記目的を達成することができる。可視光は、約４００ｎｍと約８００ｎｍとの間の波長範囲を有する。本考案によれば、上記構造層の三次元的表面構造が、約０．８μｍと約１０μｍとの間の深さを有するので、この構造は、可視光の波長範囲において光学的に回折性を有しないのみでなく、単純に視ることができる。可視光は、構造層の三次元的表面構造において回折的に屈折はしない。
【００１３】
三次元的表面構造は、中断のない平坦なものにすることができる。三次元的表面構造は、着色することもできる。同様に、三次元的表面構造をつや消しまたは光って見える領域と組み合わせることが可能である。さらに、三次元的表面構造の別の領域を互いに異なる構造にすることも可能である。さらに別の領域を互いに異なる色にすることも可能である。
【００１４】
構造層の三次元的表面構造は、複製ローラを用いることによって有利に作成することができる。
【００１５】
本考案による有価文書の光学的高屈折率層は、少なくとも１種類の金属酸化物および／または金属硫化物を含むことができる。この光学的高屈折率層は、硫化亜鉛（ＺｎＳＸ）および／または酸化チタン（ＴｉＯＸ）および／または酸化ケイ素（ＳｉＯＸ）を含むことができる。上記光学的高屈折率層は金属層からなる反射層に置換することができる。上記反射層は、クロム、アルミニウム、銅、銀、金のいずれか、またはこれら金属の少なくとも二種類の合金を含むもので形成することができる。
【００１６】
本考案による有価文書において、上記バリヤー層は、無機顔料を添加された有機ポリマー層とすることができる。バリヤー層の厚さは、０．５μｍから５μｍまで、好ましくは０．６μｍから１μｍまでとすることができる。
【００１７】
本考案によるスタンピングフォイルの場合、可視光の波長範囲において可視でありかつ光学的回折を生じない構造を提供するための、上記構造層の三次元的表面構造が、約０．８μｍと約１０μｍとの間の粗面深さを有することによって、上記目的を達成することができる。したがって、上記構造層の三次元的表面構造の深さは、光学的回折効果は生じないが三次元的表面構造が明快に見えるように、可視光の波長範囲のλ／２よりも深い。
【００１８】
本考案によるスタンピングフォイルの場合、本考案による有価文書の場合と同様に、光学的高屈折率層は、例えば硫化亜鉛（ＺｎＳＸ）および／または酸化チタン（ＴｉＯＸ）および／または酸化ケイ素（ＳｉＯＸ）を含む、少なくとも１種類の金属酸化物および／または金属硫化物を有する。他の好ましい実施の形態においては、金属層からなる反射層を備えている。この金属層は、クロム、アルミニウム、銅、銀、金のいずれか、またはこれら金属の少なくとも二種類の合金により形成することができる。この金属層は、真空中で三次元的表面構造上に施すことができ、これはカソードスパッタリング、または好ましくは蒸着または電子ビーム蒸着（ＥＢＤ）によって行なうことができる。
【００１９】
本考案によるスタンピングフォイルのバリヤー層は、無機要素を添加された有機ポリマー層であることが好ましい。バリヤー層の厚さは、０．５μｍと５μｍとの間、好ましくは０．６μｍから１μｍまでである。
【００２０】
上構造層と上記バリヤー層との間には接着剤層を設けることができる。
【００２１】
本考案によるスタンピングフォイルの場合、上記構造層が少なくとも２層の透明ラッカー層を備えており、そのうちの少なくともキャリヤーフォイル近傍のラッカー層は高い耐磨耗性を有することが望ましい。この高い耐磨耗性は、例えばポリプロピレンまたはポリエチレンワックス、および／または鉱物質フィラーのような適当なフィラーを用いることによって得ることができる。上記フィラーは、ＳｉＯ２，Ａｌ２Ｏ３、硫化バリウム等を含む。
【００２２】
本考案によれば、透明ラッカー層に面するラッカー層の表面に部分的に印刷を施すことができる。これにより、さらなる光学的利益を得ることができる。上記部分的印刷は、例えばインターネットアドレス等のような企業情報の所望のアイテムを含ませることができる。
【００２３】
本考案によるスタンピングフォイルに付随する層は、放射線硬化性材料および／または化学的架橋を含むことができる。本考案によるスタンピングフォイルの構造層の透明ラッカー層は、構造層の三次元的表面構造を実現するための熱可塑性ラッカー層を含むことが望ましい。
【００２４】
さらなる詳細、特徴および利点は、有価文書の実施の形態の説明から明らかになるであろう。概略的に示された図面は実際の寸法を表すものではなく、同様に、本考案によるスタンピングフォイルの実施の形態の部分も、実際の寸法を表していない拡大断面図である。
【００２５】
【考案の実施の形態】
図１は、クレジットカードの形態の有価文書１０を示す。この有価文書１０は、その一方の表面１２に装飾層１４を備えている。この装飾層１４は、磁性層１６と、この磁性層１６を少なくとも部分的に覆う構造層１８とを備えている。磁性層１６および構造層１８については、図２を参照して詳細に説明する。
【００２６】
図２は、上記有価文書１０（図１）の作成のために提供されるスタンピングフォイル２０、特にホットスタンピングフォイルの一部を示す、実物とは比例しない拡大縦断面図である。このスタンピングフォイル２０は、キャリヤーフォイル２２と、このキャリヤーフォイル２２から剥がすことができる転写層２４とを備えている。転写層２４をキャリヤーフォイル２２から容易に剥がすことができるように、転写層２４とキャリヤーフォイル２２との間に別離剤層２６が設けられている。この別離剤層２６は例えばワックス材料からなる。層の厚さは約０．００１から約０．１μｍである。キャリヤーフォイル２２の厚さは約４．５から約７５μｍであり、２３μｍが好ましい。
【００２７】
転写層２４は、透明ラッカー層２８，２８’，２８”を備えている。透明ラッカー層２８，２８’，２８”は熱可塑性ラッカー層である。少なくともキャリヤーフォイル２２に対向するラッカー層２８は、高い耐磨耗性を有する。高い耐磨耗性は、適当なフィラーによって与えられる。ラッカー層２８´および／または２８”も高い耐磨耗性を有することが望ましい。同様に、４層以上または２層未満、すなわち単一の透明ラッカー層を備えることも可能である。少なくとも１層のラッカー層２８またはラッカー層２８，２８’，２８”は透明な構造層１８を形成している。構造層１８は、キャリヤーフォイル２２から遠い表面に三次元表面構造３２を備えている。可視光の領域が約４００ｎｍと約８００ｎｍとの間であるのに対し、透明な構造層１８の三次元表面構造３２は、約０．８μｍと約１０μｍとの間の粗面深さＴを有し、表面構造３２は光学的回折特性を備えていないが、単純に三次元表面構造３２を視ることができる。
【００２８】
透明な構造層１８の三次元表面構造３２上には、光学的に高い屈折率を有する非磁化性層または反射層３４が設けられている。光学的に高い屈折率を有する非磁化性層または反射層３４の厚さは例えば約１００オングストロームである。
【００２９】
透明な構造層１８の三次元表面構造３２は、複写ローラを用いて作成されるのが好ましい。
【００３０】
光学的高屈折率層３４は金属酸化物および／または金属硫化物によって形成することができる。これは硫化亜鉛（ＺｎＳＸ）、または酸化チタン（ＴｉＯＸ）、または酸化ケイ素（ＳｉＯＸ）等を含む。反射層３４は金属層で形成されるのが好ましい。この金属層は、クロム、アルミニウム、銅、銀、金のいずれか、またはこれら金属の少なくとも二種類の合金を含む。
【００３１】
バリヤー層３８のための接着剤層３６は、反射層３４のキャリヤーフォイル２２から遠い側に設けられる。接合剤層３６の厚さは、例えば約３００ｎｍである。バリヤー層３８の厚さは、例えば約６００ｎｍである。バリヤー層３８は、無機顔料を加えることができる有機ポリマーからなることが好ましい。バリヤー層３８は、スタンピングフォイル２０の磁性層１６の磁化可能な粒子が、光学的に高い屈折率を有する非磁化性層または反射層３４に作用するのを防止する機能を有する。磁性層１６を形成するためには、ラッカー添加物、および例えばメチルエチルケトン、テトラヒドロフラン、水、イソプロパノールまたはそれらの混合物のような溶剤を含む結合剤中に磁性顔料を分散させることを含む。磁性顔料は、例えばバリウムフェライト顔料および／またはストロンチウムフェライト顔料を含む。通常の結合剤は、ウレタン、アクリレート、ＰＶＣコポリマー、またはポリエステルである。
【００３２】
磁性層１６の厚さは、例えば約５μｍから約３０μｍであり、約１５μｍが好ましい。
【００３３】
スタンピングフォイル２０の転写層２４はまた、接着性層４２を備えており、これによって、有価文書１０（図１参照）の表面１２上に転写層２４がしっかりと接着される。キャリヤーフォイル２２は、別離剤層２６によって転写層２４から剥される。
【００３４】
接着性層４２は、例えば１．５μｍの厚さを有するホットシーリング層４４を備えている。ホットシーリング層４４と磁性層１６との間の化学的および／または物理的相互作用を防止するために、磁性層１６とホットシーリング層４４との間には、バリヤー層３８が随意的に設けられる。バリヤー層３８は省略してもよい。バリヤー層３８の厚さは、例えば約１μｍである。
【００３５】
また、もし磁性層１６および反射層３４に関し適当な材料が選択されるときには、接着剤層３６および／またはバリヤー層３８を随意的に省略することもできる。
【００３６】
図２には、隣接する透明ラッカー層２８”に面するラッカー層２８´の表面に印刷５０が施されていることが明瞭に示されている。
【図面の簡単な説明】
【図１】有価文書の実施の形態の平面図
【図２】図１の有価文書を作成するためのスタンピングフォイルの一部の拡大縦断面図
【符号の説明】
１０　　有価文書
１４　　装飾的要素
１６　　磁性層
１８　　構造層
２０　　スタンピングフォイル
２２　　キャリヤー層
２４　　転写層
２８，２８’，２８”　　透明ラッカー層
３２　　三次元的表面構造
３４　　光学的高屈折率層または反射層
３８　　バリヤー層
【図１】
0003097077.tif 000003
【図２】
0003097077.tif 000004